(57)【要約】【課題】  従来の蛍光物質では得られなかった独創的かつ明るい色彩効果を発揮する化粧品組成物を提供する。【解決手段】  化粧品に許容されうる媒体中に、メカノルミネッセント材料と付着性ポリマーとを含有することを特徴とする化粧品組成物。メカノルミネッセント材料は、ランタニドの錯体及びキレート化物；希土類イオンをドープしたアルミン酸塩、ケイ酸塩及びアルミノケイ酸塩；及び遷移金属又は希土類イオンをドープした硫酸亜鉛、硫酸マンガン、硫酸銅、硫酸カドミウム、酸化亜鉛から選択されるのが好ましい。【選択図】    なし【特許請求の範囲】
【請求項１】
化粧品に許容されうる媒体中に、メカノルミネッセント材料と付着性ポリマーとを含有することを特徴とする化粧品組成物。
【請求項２】
メカノルミネッセント材料が、
（Ａ１）ランタニドの錯体及びキレート化物；
（Ａ２）希土類イオンをドープしたアルミン酸塩、ケイ酸塩及びアルミノケイ酸塩；及び
（Ａ３）遷移金属又は希土類イオンをドープした硫酸亜鉛、硫酸マンガン、硫酸銅、硫酸カドミウム、酸化亜鉛
から選択される１種又はそれ以上であることを特徴とする請求項１に記載の組成物。
【請求項３】
メカノルミネッセント材料が、希土類金属をドープしたSrAl2O4 又は SrMgAl10O17であることを特徴とする請求項２に記載の組成物。
【請求項４】
メカノルミネッセント材料が、０．０１〜５０μｍの平均粒径を持つ不溶性粒子であることを特徴とする請求項１から３のいずれか一項に記載の組成物。
【請求項５】
メカノルミネッセント材料が、組成物中に、０．１〜５０重量％の割合で含まれることを特徴とする請求項１から４のいずれか一項に記載の組成物。
【請求項６】
付着性ポリマーが、フリーラジカルタイプの合成ポリマー、重縮合タイプの合成ポリマー及び天然由来のポリマーから選択されることを特徴とする請求項１から５のいずれか一項に記載の組成物。
【請求項７】
付着性ポリマーが、セルロースポリマー、アクリルポリマー又はポリウレタンの水性分散物、アクリルシリコーンポリマー及びアクリル樹脂ポリマーから選択されることを特徴とする請求項６に記載の組成物。
【請求項８】
付着性ポリマーが、組成物中に、０．１〜５０重量％の割合で含まれることを特徴とする請求項１から７のいずれか一項に記載の組成物。
【請求項９】
他の蛍光材料をさらに含有することを特徴とする請求項１から８のいずれか一項に記載の組成物。
【請求項１０】
他の蛍光材料が、前記メカノルミネッセント材料の発光帯に相当する励起帯を有する材料であることを特徴とする請求項９に記載の組成物。
【請求項１１】
他の蛍光材料が、アクリル又はメタクリル樹脂、ポリアミド、エポキシ樹脂、ポリエステル樹脂、アルキド樹脂、ポリイミド、メラニン／ホルムアルデヒド樹脂、尿素ホルムアルデヒド樹脂から選択されるポリマー樹脂中に分散した蛍光染料であることを特徴とする請求項９又は１０に記載の組成物。
【請求項１２】
他の蛍光材料が、組成物中に、０．１〜３０重量％の割合で含まれることを特徴とする請求項９から１１のいずれか一項に記載の組成物。
【発明の詳細な説明】
【技術分野】
【０００１】
本発明は、メカノルミネッセント材料及び付着性ポリマーを含有する、皮膚及び毛髪等のケラチン物質のための化粧品組成物に関する。この化粧品組成物は、皮膚、毛髪、まつげ、爪、又は唇に対して独創的な光学的効果を付与することができる。
【背景技術】
【０００２】
蛍光物質は化粧品組成物において極めて興味深く、皮膚の自然な輝きを増し、色に更なる修飾を付加し、輝きを強くし、人工彩色又は着色された毛髪や暗い皮膚を明るくし、あるいは、例えばブラックライトの下で面白い色彩効果をもたらす。
しかしながら、現在化粧品材料として使用されている蛍光物質の発光強度は極めて弱く、特に可視光下では、皮膚又は毛髪への適用後に裸眼で認識することが困難であった。
【０００３】
近年、圧縮、剪断、摩擦などといった機械的応力を受けることにより発光するメカノルミネッセント材料あるいはトリボルミネッセント材料とも呼ばれる物質が知られるようになった（特許文献１及び２）。この材料は、発光（燐光又は蛍光）が印加される応力に依存しており、印加開始時には弱い発光特性であるものが、大きな機械的応力下では非常に強い発光を示す。これらの材料は、従来は、構造材料の屈曲、衝撃、及び機械的応力のモニタリング、検出及び可視化という用途に使用されていた。しかし、化粧品用途に使用された例はない。
【特許文献１】特許第３５１１０８３号公報（US6,280,655）
【特許文献２】特許第３２６５３５６号公報（US6,117,574）
【発明の開示】
【０００４】
本発明者等は、極めて弱い機械的応力下で強く発光するメカノルミネッセント材料が開発されたことに鑑み、化粧品用途への応用の検討を行ってきた。その結果、メカノルミネッセント材料及び付着性ポリマーを含有する化粧品組成物が、毛髪、皮膚、爪、まつげ、又は唇に適用した後に、優れた光学的特性を付与できることを見出した。
【０００５】
よって、本発明は、メカノルミネッセント材料と付着性ポリマーとを含有する化粧品組成物を提供する。
【０００６】
本発明の化粧品組成物において、メカノルミネッセント材料は、皮膚又は毛髪等のケラチン物質に対する親和性又は付着性を有するポリマーとともに化粧品媒体中に配合される。この付着性ポリマーは、メカノルミネッセント材料の皮膚、毛髪、爪又はまつげへの固定を助け、最終的には皮膜を形成することができる。そして、以下のような幾つかのメカニズムにより発光を得ることができる。
【０００７】
（１）本発明の組成物の摩擦による発光。これは、例えば、メカノルミネッセント材料及び被膜形成性の付着性ポリマーを含有するネイルラッカーを手で擦ったり、組成物で被覆した毛髪をブラシで擦ったり、あるいは組成物で被覆した上唇と下唇とを互いに擦り合わせることにより得られる。
（２）本発明の組成物を塗った皮膚を押したり引っ張ったりすることによる発光。これは、本発明のスキンケア組成物を塗った皮膚を持ち上げたり、単なる日常の様々な顔の動きによっても得られる。
（３）本発明の組成物で被覆された又は該組成物が付着したケラチン物質を伸長することによる発光。これは、例えば、乾燥時にカールするマスカラ組成物の場合、あるいは、ヒトの毛髪に適用されたカール保持効果を持つポリマーを含有するヘアスタイリング組成物などで得られる。
【０００８】
本発明の組成物で得られる強い発光は、意図する化粧効果により、明るくする効果を与えるか、皮膚の自然な輝きを増すか、あるいは組成物の色に付加的な修飾を付与する。
【発明を実施するための最良の形態】
【０００９】
（Ａ）メカノルミネッセント材料：
自然界には多くのメカノルミネッセント材料が存在している。本発明において好ましいメカノルミネッセント材料は、小さな応力下で可視光を強く発光するものであり、以下のものを含む。
（Ａ１）米国特許第6,071,632号公報、米国特許出願公開2002/0015965号公報、及びWO03/016429号パンフレットに記載されているようなランタニドの錯体及びキレート化物。希土類は、好ましくはユーロピウム、テルビウム、サマリウム、ジスプロシウムから選択される。これらの材料の中で、ジケトン類は３価ランタニド金属塩のリガンドとして使用されている。
（Ａ２）米国特許第6,280,655号公報、欧州特許第1,318,184号明細書、特開2002-194349号公報、特開2004-59746号公報に記載されているような希土類イオンをドープしたアルミン酸塩、ケイ酸塩及びアルミノケイ酸塩。これらの無機粉末は、非化学量論的組成を持つ格子欠陥を制御することにより高いメカノルミネッセント特性を有する。例として、(Sr,Mg,Ba,Zn,Ca)Al2O4、(SrLa,SrY)Al3O7 、(Sr2,SrMg,SrCa,SrBa)Al6O11、  Sr2(Mg,Al)(Al,Si)SiO7、Sr(Zn,Mn,Fe,Mg)Si2O6 型の組成を挙げることができる。括弧内の元素は、一部又は全部が互いに置換されてもよい。即ち、いずれかの元素又は２つ以上の元素を任意の比率で使用できる。セリウム、ユーロピウム、サマリウム、ネオジム、ガドリニウム、ジスプロシウム、テルビウム等の希土類イオン又は希土類イオンの混合物を使用できる。中でもユーロピウム及びジスプロシウムが好ましい。
（Ａ３）米国特許第6,117,574号公報及び特開2004-43656号公報に記載されているような、遷移金属又は希土類イオンをドープした硫酸亜鉛、硫酸マンガン、硫酸銅、硫酸カドミウム、酸化亜鉛。遷移金属イオンは、好ましくは銅又はマンガンである。希土類イオンは、好ましくはユーロピウム又はセリウムである。この型の材料の中で、ZnS:Mnが好ましい。
【００１０】
（Ａ１）型の材料は有機溶媒中の反応によって合成できる。
（Ａ２）型及び（Ａ３）型の材料は、乾式混合を含む固相反応プロセスに続く高温での焼成及び焼結により、あるいは、ゾル−ゲル法に続く乾燥、焼成及び焼結によって合成される。焼結温度は、典型的には１０００℃以上である。
本発明においては、（Ａ２）型の材料が好ましい。この型の材料の中でも、発光中心として希土類金属をドープしたSrAl2O4 及び SrMgAl10O17 が特に好ましい。
【００１１】
メカノルミネッセント材料である希土類イオンをドープしたSrAl2O4 は、大光炉材株式会社からTAIKO-ML-1という名称で市販されている。この粉末は、５〜１０ミクロンの直径を有し、小さな機械的応力下で緑色光を発光する。
メカノルミネッセント材料は、好ましくは、化粧品担体に不溶な粒子状で使用する。平均粒径は、０．０１〜５０μｍ、好ましくは０．１〜１０μｍである。
【００１２】
本発明のメカノルミネッセント材料は、更に表面処理されていてもよい。表面処理は、周知の方法に従ってなされる疎水性表面処理を含む。疎水性表面処理剤の例は、シリコーンポリマー、脂肪酸金属塩、アミノ酸誘導体、又はフッ素化合物を含む。
【００１３】
メカノルミネッセント材料は、可視光領域、即ち、青、緑、黄、橙、又は赤色領域の可視光で強い発光を有するものが好ましい。異なる発光色を持つ２種以上のメカノルミネッセント材料を組み合わせて使用することもできる。
メカノルミネッセント材料は、組成物中に、０．１〜５０重量％、好ましくは０．５〜４０重量％、より好ましくは１〜３０重量％で含まれる。
【００１４】
（Ｂ）付着性ポリマー
本発明で使用される付着性ポリマーとは、まつげ、皮膚又は毛髪などのケラチン物質に付着し固定できるポリマーを意味する。しかも、外部から印加された応力をメカノルミネッセント材料に良好に伝達し、その発光を生じさせるものである。
【００１５】
本発明における付着性ポリマーは、例えば、４０℃以下の温度で皮膜を形成するポリマーであってもよい。本発明において、「皮膜形成ポリマー」とは、それ単独で又は皮膜形成助剤の存在下で、支持体、特にケラチン物質に接着する連続した沈着、特に皮膜を形成することができるポリマーを意味する。
【００１６】
付着性ポリマーは、組成物の全重量に対して０．１から５０重量％、好ましくは０．５から４０重量％、より好ましくは１から３０重量％の範囲の乾燥物質含量で、本発明に係る組成物中に存在する。
【００１７】
本発明の組成物で使用できる付着性ポリマーの中では、フリーラジカルタイプまたは重縮合物タイプの合成ポリマー、天然由来のポリマー、及びそれらの混合物が挙げられる。
【００１８】
フリーラジカルタイプのポリマーは、（重縮合とは対照的に）各モノマーが単独重合可能であり、エチレン性不飽和を有するモノマーの重合によって得られるポリマーを意味すると解される。フリーラジカルタイプのポリマーは、特にビニルポリマー又はコポリマー、中でもアクリルポリマー又はコポリマーとすることができる。
【００１９】
ビニルポリマーは、少なくとも一つの酸性基を有するエチレン性不飽和のモノマー（酸性モノマー）、及び／またはこれらの酸性モノマーのエステル、及び／またはこれらの酸性モノマーのアミドの重合から生じるものを含む。
【００２０】
酸性モノマーとして、アクリル酸、メタクリル酸、クロトン酸、マレイン酸、またはイタコン酸のようなα，β-エチレン性不飽和及びカルボキシル基を有するモノマーを挙げることができる。（メタ）アクリル酸及びクロトン酸が好ましくは使用される。
【００２１】
酸性モノマーのエステルは、アクリル酸及びメタクリル酸のエステル（アクリラート及びメタクリラート、即ち（メタ）アクリラートとも呼ばれる）から選択することができる。酸性モノマーのエステルは、特に、アルキル（メタ）アクリラート、例えばＣ１−Ｃ３０、好ましくはＣ１−Ｃ２０のアルキル（メタ）アクリラートから有利に選択される。一方、アリール（メタ）アクリラート、例えばＣ６−Ｃ１０アリール（メタ）アクリラート、及びヒドロキシアルキル（メタ）アクリラート、例えばＣ２−Ｃ６ヒドロキシアルキル（メタ）アクリラートから選択することも有利である。
【００２２】
アルキル（メタ）アクリラートの中で、メチルメタクリラート、エチルメタクリラート、ブチルメタクリラート、イソブチルメタクリラート、２−エチルヘキシルメタクリラート、ラウリルメタクリラート、及びシクロヘキシルメタクリラートを挙げることができる。
【００２３】
ヒドロキシアルキル（メタ）アクリラートの中で、ヒドロキシエチルアクリラート、２−ヒドロキシプロピルアクリラート、ヒドロキシエチルメタクリラート、及び２−ヒドロキシプロピルメタクリラートを挙げることができる。
【００２４】
アリール（メタ）アクリラートの中で、ベンジルアクリラート及びフェニルアクリラートを挙げることができる。
特に好ましい（メタ）アクリル酸のエステルは、アルキル（メタ）アクリラートである。
【００２５】
本発明によれば、エステルのアルキル基は、フルオロアルキル又はペルフルオロアルキルのいずれかでもよく、すなわち、アルキル基の水素原子の一部又は全部がフッ素原子で置換されているものでもよい。
【００２６】
酸性モノマーのアミドとしては、例えば、（メタ）アクリルアミド及びＮ−アルキル（メタ）アクリルアミド、特にＣ２−Ｃ１２アルキルの（メタ）アクリルアミドを挙げることができる。Ｎ−アルキル（メタ）アクリルアミドの中では、Ｎ−エチルアクリルアミド、Ｎ−ｔ−ブチルアクリルアミド、Ｎ−ｔ−オクチルアクリルアミド、及びＮ−ウンデシルアクリルアミドを挙げることができる。
【００２７】
ビニルポリマーは、ビニルエステル及びスチレンモノマーから選ばれるモノマーの単独重合又は共重合から生成する皮膜形成ポリマーでもよい。これらのモノマーは、上述したような酸性モノマー及び／又はそれらのエステル及び／又はそれらのアミドとも共重合することができる。
【００２８】
ビニルエステルの例としては、酢酸ビニル、ネオデカン酸ビニル、ピバル酸ビニル、安息香酸ビニル、及びｔ−ブチル安息香酸ビニルを挙げることができる。
スチレンモノマーとしては、スチレン及びα-メチルスチレンを挙げることができる。
その他、アクリル酸及びビニルモノマーのカテゴリー（シリコーン鎖変性モノマーを含む）に属する、当業者に周知のいずれのモノマーも使用することが可能である。
【００２９】
重縮合タイプのポリマーの中で、ポリウレタン、ポリエステル、ポリエステルアミド、ポリアミド、及びエポキシエステル樹脂及びポリウレアを挙げることができる。
【００３０】
ポリウレタンは、アニオン性、カチオン性、非イオン性、または両性ポリウレタン、ポリウレタンアクリル酸、ポリウレタン−ポリビニル−ピロリドン、ポリエステル−ポリウレタン、ポリエステル−ポリウレタン、ポリウレア、ポリウレア−ポリウレタン及びそれらの混合物から選択することができる。
【００３１】
ポリエステルは、周知の方法で、ジカルボン酸とポリオール、特にジオールとの重縮合により得ることができる。
【００３２】
ジカルボン酸は、脂肪酸、脂環式、又は芳香族でもよい。そのような酸の例としては、シュウ酸、マロン酸、ジメチルマロン酸、コハク酸、グルタル酸、アジピン酸、ピメリン酸、２，２−ジメチルグルタル酸、アゼライン酸、スベリン酸、セバシン酸、フマル酸、マレイン酸、イタコン酸、フタル酸、ドデカン二酸、１，３−シクロヘキサンジカルボン酸、１，４−シクロヘキサンジカルボン酸、イソフタル酸、テレフタル酸、２，５−ノルボランジカルボン酸、ジグリコール酸、チオジプロピオン酸、２，５−ナフタレンジカルボン酸、及び２，６−ナフタレンジカルボン酸を挙げることができる。これらのジカルボン酸性モノマーは、単独でも、少なくとも２以上のジカルボン酸性モノマーの組み合わせでも用いることができる。これらのモノマーの中で、フタル酸、イソフタル酸、及びテレフタル酸が好ましく選択される。
【００３３】
ジオールは、脂肪族、脂環式、又は芳香族ジオールから選択することができる。好ましく用いられるジオールは、エチレングリコール、ジエチレングリコール、トリエチレングリコール、１，３−プロパンジオール、シクロヘキサンジメタノール及び４−ブタンジオールから選ばれることができる。他のポリオールとしては、グリセロール、ペンタエリトリトール、ソルビトール、トリメチロールプロパンを用いることができる。
【００３４】
ポリエステルアミドは、ポリエステルと同様の方法で、二酸とジアミン又はアミノアルコールとの重縮合により得ることができる。ジアミンとしては、エチレンジアミン、ヘキサメチレンジアミン、メタ−、又はパラ−フェニレンジアミンを用いることができる。アミノアルコールとしては、モノエタノールアミンを用いることができる。
【００３５】
ポリエステルは、さらに、少なくとも一の−ＳＯ３Ｍ基（Ｍは水素原子、アンモニウムイオンＮＨ４＋、又はアルカリイオン、アルカリ土類イオン又は金属イオンを表し、例えばＮａ＋、Ｌｉ＋、Ｋ＋、Ｍｇ２＋、Ｃａ２＋、Ｃｕ２＋、Ｆｅ２＋、又はＦｅ３＋イオンを表す。）を有する少なくとも一のモノマーを含むことができる。特に、そのような−ＳＯ３Ｍ基を含む二官能性芳香族モノマーも用いることができる。
【００３６】
上述の、さらに−ＳＯ３Ｍ基を有する二官能性芳香族モノマーの芳香環は、例えば、ベンゼン、ナフタレン、アントラセン、ジフェニル、オキシジフェニル、スルホニルジフェニル及びメチレンジフェニル環から選ばれることができる。さらに−ＳＯ３Ｍ基を保有する二官能性芳香族モノマーの例としては、スルホイソフタル酸、スルホテレフタル酸、スルホフタル酸、４−スルホナフタレン−２，７−ジカルボン酸を挙げることができる。
【００３７】
イソフタレート／スルホイソフタレートベースのコポリマー、特に、ジエチレングリコール、シクロヘキサンジメタノール、イソフタル酸及びスルホイソフタル酸の縮合により得られたコポリマーは、好ましく使用される。そのようなポリマーは、例えば、商品名Eastman AQ(登録商標)で、Eastman Chemical Products社より市販されている。
【００３８】
天然由来のポリマーを任意に変性したポリマーは、セラック樹脂、サンダラックゴム、ダンマル、エレミス、コパール、セルロース系ポリマー及びそれらの混合物から選択することができる。
【００３９】
本発明の付着性ポリマーは、水性媒体中に、水性分散液中の固体粒子の形状で存在することができ、ラテックス又はシュードラテックスとして知られているものである。これらの分散液を調製する技術は、当業者には周知のものである。
【００４０】
付着性ポリマーの水性分散液としては、AVECIA-NEORESINS 社より商品名NEOCRYL XK-90（登録商標）、NEOCRYL A-1070（登録商標）、NEOCRYL A-1090（登録商標）、NEOCRYL BT-62（登録商標）、NEOCRYL A-1079（登録商標）、NEOCRYL A-523（登録商標）で市販されているアクリル酸分散液、DOW CHEMICAL社より商品名DOW LATEX 432（登録商標）で市販されているアクリル酸分散液、DAITO KASEY KOGYO社によりDAITOSOL 5000AD（登録商標）で市販されているアクリル酸分散液、又は、AVECIA-NEORESINS社によりNEOREZ R-981（登録商標）、NEOREZ R-974（登録商標）の名で市販されているポリウレタンの水性分散液、GOODRICH社によりAVALURE UR-405（登録商標）、AVALURE UR-410（登録商標）、AVALURE UR-425（登録商標）、AVALURE UR-450（登録商標）、SANCURE 875（登録商標）、SANCURE 861（登録商標）、SANCURE 878（登録商標）、SANCURE 2060（登録商標）の名で市販されているポリウレタンの水性分散液、BAYER社によりIMPRANIL 85（登録商標）の名で市販されているポリウレタンの水性分散液、HYDROMER社よりAQUAMERE H-1511（登録商標）の名で市販されているポリウレタンの水性分散液を用いることができる。
【００４１】
他の付着性ポリマーの水性分散液としては、ポリウレタン、ポリウレア、ポリエステル、ポリエステルアミド及び／又はアルキッドからなる群より選ばれる、少なくとも一のポリマーの予め存在する粒子の内部及び／又は表面の一部における一以上のフリーラジカルモノマーのフリーラジカル重合によって得られるポリマーの分散液も用いることができる。これらのポリマーは一般的にハイブリッドポリマーと称される。
【００４２】
付着性ポリマーは水溶性ポリマーでもよく、したがって、溶解した形態で水性媒体（水性相）中に存在することもできる。水溶性、特に皮膜形成付着性ポリマーの例としては、以下のものを挙げることができる。
タンパク質、例えば、植物由来のタンパク質、例えば小麦又は大豆タンパク質；動物由来のタンパク質、例えばケラチン、例えばケラチン加水分解物及びスルホン酸ケラチン；
キチン又はキトサンのアニオン性、カチオン性、両性又は非イオン性ポリマー；
セルロースポリマー、例えばヒドロキシエチルセルロース、ヒドロキシプロピルセルロース、メチルセルロース、エチルヒドロキシエチルセルロース、カルボキシメチルセルロース、及びセルロースの４級化誘導体；
アクリルポリマー又はコポリマー、例えばポリアクリラート又はポリメタクリラート；
ビニルポリマー、例えばポリビニルピロリドン、メチルビニルエーテルと無水マレイン酸のコポリマー、ビニリアセタートとクロトン酸のコポリマー、ビニルピロリドンとビニルアセタートのコポリマー；ビニルピロリドンとカプロラクタムのコポリマー；ポリビニルアルコール；
天然由来の任意に変性されたポリマー、例えば、アラビアゴム、グアーゴム、キサンタン誘導体、カラヤゴム；アルギナート及びカラギーナン；グリコアミノグリカン、ヒアルロン酸及びその誘導体；セラック樹脂、サンダラックゴム、ダンマル、エレミス、コパール；デオキシリボ核酸；ムコ多糖、例えばヒアルロン酸、コンドロイチン硫酸、及びそれらの混合物。
【００４３】
本発明の付着性ポリマーは、液状脂肪相に分散又は溶解した状態で存在してもよい。「液体脂肪相」なる表現は、室温（２５℃）かつ大気圧（７６０ｍｍＨｇ、すなわち１０５Ｐａ）において液体である脂肪相であって、一般的に互いに混和性の、室温で液体である一以上の脂肪物質（油）からなる脂肪相を意味する。好ましくは、液体脂肪相は、揮発性油を、任意に、非揮発性油との混合物の形態で含む。
【００４４】
本発明の付着性ポリマーは、液体脂肪相中に分散した表面安定化粒子の形態で、存在することもできる。表面安定化ポリマー粒子の分散液は、文献ＥＰ−Ａ−７４９７４７に記載されたようにして製造することができる。ポリマー粒子は、安定化剤を用いて表面安定化され、安定化剤は、ブロックポリマー、グラフトポリマー及び／又はランダムポリマーの単独又はそれらの組み合わせでもよい。安定化剤の存在下での、液体脂肪相中の付着性ポリマーの分散は、特に文献ＥＰ−Ａ−７４９７４６、ＥＰ−Ａ−９２３９２８、ＥＰ−Ａ−９３００６０に記載されており、これらの内容は、本願明細書に参照として取りこまれる。
【００４５】
水性相又は液体脂肪相中の分散液中のポリマー粒子のサイズは、当該分野で知られた方法に従って測定して、５ｎｍ乃至６００ｎｍの範囲、好ましくは、２０ｎｍ乃至３００ｎｍの範囲とすることができる。
【００４６】
本発明の付着性ポリマーは、液体脂肪相中に溶解化することができる。このような付着性ポリマーは脂肪溶解性ポリマーと称される。
脂肪溶解性ポリマーの例としては、ビニルエステル（ビニル基が、エステル基の酸素原子に直接結合しており、ビニルエステルは１乃至１９の炭素原子の直鎖状又は分枝状の飽和炭化水素基を有する）と、ビニルエステル（すでに存在するビニルエステルとは異なるもの）、α−オレフィン（８乃至２９炭素原子を有する）、アルキルビニルエーテル（ここでアルキル基は２乃至１８炭素原子を含む）、又はアリル又はメタリルエステル（１乃至１９炭素原子の直鎖又は分枝状飽和炭化水素基を有し、エステル基のカルボニルに結合している）でも良い少なくとも一の他のモノマーとのコポリマーを挙げることができる。
【００４７】
これらのコポリマーは、架橋剤を用いて、架橋していても良く、その標的はビニルタイプまたはアリル又はメタリルタイプのいずれもよく、例えばテトラアリルオキシエタン、ジビニルベンゼン、ジビニルオクタンジオアート、ジビニルドデカンジオアート、及びジビニルオクタデカンジオアートでもよい。
【００４８】
これらのコポリマーの例としては、以下のコポリマーを挙げることができる。ビニルアセタート／アリルステアラート、ビニルアセタート／ビニルラウラート、ビニルアセタート／ビニルステアラート、ビニルアセタート／オクタデセン、ビニルアセタート／オクタデシルビニルエーテル、ビニルプロピオナート／アリルラウラート、ビニルプロピオナート／ビニルラウラート、ビニルステアラート／１−オクタデセン、ビニルアセタート／１−ドデセン、ビニルステアラート／エチルビニルエーテル、ビニルプロピオナート／セチルビニルエーテル、ビニルステアラート／アリルアセタート、ビニル２，２−ジメチルオクタノアート／ビニルラウラート、アリル２，２−ジメチルペンタノアート／ビニルラウラート、ビニルジメチルプロピオナート／ビニルステアラート、アリルジメチルプロピオナート／ビニルステアラート、ビニルプロピオナート／ビニルステアラート、０．２％ジビニルベンゼンで架橋されているもの、ビニルジメチルプロピオナート／ビニルラウラート、０．２％ジビニルベンゼンで架橋されているもの、ビニルアセタート／オクタデシルビニルエーテル、０．２％テトラアリルオキシエタンで架橋されているもの、ビニルアセタート／アリルステアラート、０．２％ジビニルベンゼンで架橋されているもの、０．２％ジビニルベンゼンで架橋されているビニルアセタート／１−オクタデセン、０．２％ジビニルベンゼンで架橋されているアリルプロピオナート／アリルステアラート。
【００４９】
脂肪溶解性ポリマーとしては、脂肪溶解性ホモポリマー、特に９乃至２２の炭素原子を有するビニルエステル、又はアルキル（アルキル基は１０乃至２０炭素原子を有する）アルキラート又はメタクリラーのホモ重合から得られるものが挙げられる。
【００５０】
そのような脂肪溶解性ホモポリマーとしては、ポリビニルステアラート、ジビニルベンゼンを用いて架橋されたポリビニルステアラート、ジアリルエーテル又はジアリルフタラート、ポリステアリル（メタ）アクリラート、ポリビニルラウラート、ポリラウリル（メタ）アクリラートから選ばれることができ、これらのポリ（メタ）アクリラートは、エチレングリコール又はテトラエチレングリコールジメタクリラートを用いて架橋されていても良い。
【００５１】
上述の脂肪溶解性コポリマーとホモポリマーは知られており、特に、特許出願ＦＲ−Ａ−２２３２３０３に記載されている。それらは、２０００乃至５００，０００の範囲、好ましくは４０００乃至２００，０００の範囲の重量平均分子量を有していても良い。
【００５２】
本発明に用いられる脂肪溶解性ポリマーとしては、ポリアルキレン、特にＣ２−Ｃ２０アルケン、例えばポリブテン、飽和又は不飽和の、直鎖状又は分枝状の、Ｃ１−Ｃ８アルキル基を有するアルキルセルロース、例えばエチルセルロース、プロピルセルロース、のコポリマー、ビニルピロリドン（ＶＰ）のコポリマー、特にビニルピロリドンとＣ２−Ｃ４０の、より好ましくは、Ｃ３−Ｃ２０のアルケンのコポリマーを挙げることができる。本発明に用いられるＶＰコポリマーの例としては、ＶＰ／ビニルアセタート、ＶＰ／エチルメタクリラート、ブチル化ポリビニルピロリドン（ＰＶＰ）、ＶＰ／エチルメタクリラート／メタクリル酸、ＶＰ／エイコセン、ＶＰ／ヘキサデセン、ＶＰ／トリアコンテン（triacontene）、ＶＰ／スチレン及びＶＰ／アクリル酸／ラウリルメタクリラートコポリマーを挙げることができる。
【００５３】
本発明の付着性ポリマーは、シリコーンポリマーでもよく、以下のようなものを挙げることができる。
（１）アクリルシリコーン：
付着性ポリマーとして使用しうるアクリルシリコーンの非限定的な例は、シリコーン／（メタ）アクリレートのコポリマーを含み、例えば、米国特許第5,061,481号、第5,219,560号、及び第5,262,087号に記載されたものが挙げられる。さらなる非限定的な例は、少なくとも１つの極性（メタ）アクリレート単位を含む非極性シリコーンコポリマー、及び少なくとも１つの非極性シリコーン鎖をグラフトさせたビニルポリマーである。そのようなポリマーの例は、信越シリコーンからKP-561という商品名で市販されているアクリレート／ステアリルアクリレート／ジメチコーンアクリレートコポリマー、KP-562という商品名で市販されているアクリレート／ベヘニルアクリレート／ジメチコーンアクリレートコポリマーを含む。
【００５４】
また、本発明の付着性ポリマーは、ビニル−シリコーングラフトポリマー及び下記式（Ｉ）で表されるビニル−シリコーンブロックコポリマーから選択することもできる。
【化１】
2006248993.tif 000002
上記式（Ｉ）において、
Ｇ5は、各々が同一でも異なっていてもよく、 アルキル基、アリール基、アラルキル基、アルコキシ基、アルキルアミノ基、フルオロアルキル基、水素原子、及び−ＺＳＡ基から選択され、ここで、
Ａは、フリーラジカル重合可能なモノマーの重合体を少なくとも１つ含むビニルポリマー断片であり、
Ｚは、２価のＣ1-Ｃ10 アルキレン基、２価のアラルキレン基、２価のアリーレン基、及び２価のアルコキシルアルキレン基から選択される。好ましくは、Ｚはメチレン基及びプロピレン基から選択される。
Ｇ6は 、各々が同一でも異なっていてもよく、アルキル基、アリール基、アラルキル基、アルコキシ基、アルキルアミノ基、フルオロアルキル基、水素原子、及び−ＺＳＡ基から選択され、Ａ及びＺは上記の通りである。
Ｇ2はＡを含み、
Ｇ4はＡを含み、
Ｒ1は、同一でも異なっていてもよく、 アルキル基、アリール基、アラルキル基、アルコキシ基、アルキルアミノ基、フルオロアルキル基、水素原子、及びヒドロキシル基から選択される。好ましくは、Ｒ1 はＣ1-Ｃ4 アルキル基、例えばメチル基、及びヒドロキシル基から選択される。
Ｒ2は、各々が同一でも異なっていてもよく、２価のＣ1-Ｃ10 アルキレン基、２価のアラルキレン基、２価のアリーレン基、及び２価のアルコキシルアルキレン基から選択される。好ましくは、Ｒ2は、２価のＣ1-Ｃ3 アルキレン基及び２価のＣ7-Ｃ10 アラルキレン基から選択される。さらに好ましくは、Ｒ2は、-ＣＨ2-基及び２価の１,３-プロピレン基から選択される。
Ｒ3は、同一でも異なっていてもよく、アルキル基、アリール基、アラルキル基、アルコキシ基、アルキルアミノ基、フルオロアルキル基、水素原子、及びヒドロキシル基から選択される。好ましくは、Ｒ３はＣ1-Ｃ4 アルキル基及びヒドロキシル基から選択される。さらに好ましくは、Ｒ3はメチル基である。
Ｒ4は、各々が同一でも異なっていてもよく、２価のＣ1-Ｃ10 アルキレン基、２価のアラルキレン基、２価のアリーレン基、及び２価のアルコキシルアルキレン基から選択される。好ましくは、Ｒ４は、２価のＣ1-Ｃ3 アルキレン基及び２価のＣ7-Ｃ10 アラルキレン基から選択される。さらに好ましくは、Ｒ４は、-ＣＨ2- 基及び２価の１,３-プロピレン基から選択される。
x は、０から３の数である。
y は、５以上の数である。好ましくは、ｙは１０〜２７０の範囲であり、さらに好ましくは、ｙは４０〜２７０の範囲である。
q は、０から３の数である。
これらのポリマーの非限定的な例は、米国特許第5,468,477号に記載されている。それらのポリマーの非限定的な例は、3M社からVS 70 IBMの商品名で市販されている、ポリ(ジメチルシロキサン)を主鎖としポリ(イソブチルメタクリレート)を側鎖とするポリマーである。
【００５５】
（２）シリコーン樹脂
本発明における付着性ポリマーは、一官能性、即ちR3SiOl/2（Ｍ単位）及び四官能性、即ちSiO2（Ｑ単位）を含むシリコーン樹脂であってもよく、これらは、「ＭＱレジン」としても知られるものであり、米国特許第5,330,747号に記載されている。特に好ましいシリコーン樹脂の例は、「Ｍ」及び「Ｑ」単位の比率が約０．５であり、ｎの値が１．５のものであり、その非限定的な例は、Wacker Silicones 社から市販の、Wacker 803 及び 804、及び、General Electric 社から市販のG.E.1170-002を含む。他の好ましいオルガノシロキサン樹脂は、下記一般式（ＩＩ）で表される部分を有するシリコーンエステルワックス等の機能化シリコーン樹脂を含む。
【化２】
2006248993.tif 000003
ここで、Ｒは有機基であり、Ｒ'はカルボン酸エステルであり、 a 及びb は、各々独立に１又は２の整数であって、a+b は2 又は3である。
【００５６】
付着性ポリマーとして有用な他の好ましい樹脂は、シリコーン樹脂上にセクションを持つ米国特許出願公開第2002/0114773号、米国特許第5,676,938号、第5,589,165号、 第6,589,517号、及び第5,015,469号に記載のものを含む。
処理の結果、樹脂構造に、５％までの少量のシラノール又はアルコキシ官能基が存在していてもよい。シリコーン樹脂は、好ましくは約２５℃で固体であり、約1,000 〜約10,000 グラム／モルの分子量を持つ。 樹脂は、有機溶媒、例えばトルエン、キシレン、イソパラフィン、及びシクロヘキサン、又は揮発性媒体に可溶であり、樹脂が揮発性媒体に不溶となるほど架橋していないことを示している。
【００５７】
メカノルミネッセント（ＭＬ）材料及びポリマーを含有する化粧品組成物に使用される媒体は、水性媒体でも油性媒体でもよく、水、アルコール、有機溶媒、化粧油等が挙げられる。好ましくは、化粧品媒体は、一部又は全部が揮発性である。
【００５８】
本発明で用いられる水性媒体は、水でもよく、あるいは、水と水に相溶性の溶媒との混合物でもよい。水に相溶性の溶媒は、２５℃において水とともに目視で透明な均一混合物を形成する溶媒である。水に相溶性の溶媒は、例えば、エタノール、イソプロパノール等の１〜５の炭素原子を有する低級モノアルコール；プロピレングリコール、エチレングリコール、１,３-ブチレングリコール、ジプロピレングリコール等の２〜８の炭素原子を有するグリコール；Ｃ３−Ｃ４ ケトン；及びＣ２−Ｃ４アルデヒドを含む。
水性媒体は、組成物全重量に対して１０〜９５重量％の量で存在してよく、例えば、２０〜７０重量％、さらには３０〜８０％重量％の範囲などであってよい。
【００５９】
本発明で用いられる油性媒体として、揮発性有機溶媒又は油を挙げることができる。揮発性有機溶媒又は油は、水相中に分散された脂肪相を形成していてもよい。
「揮発性有機溶媒又は油」という表現は、本発明においては、揮発性の化粧油及び有機溶媒であって、室温で液体であり、室温及び大気圧中でゼロではない蒸気圧、例えば、１０−２ 〜 ３００mmHg （１．３３〜４００００Pa）の範囲、好ましくは ０．３mmHg（４０Pa）の蒸気圧を有するものを意味すると解される。本発明における「不揮発性油」という表現は、室温及び大気圧中で１０−２ ｍｍＨｇ（１．３３Pa）未満の蒸気圧を持つオイルを意味すると解される。
【００６０】
これらの油は、炭化水素油、シリコーン油、フッ素化油、又はそれらの混合物でありうる。
「炭化水素油」という表現は、主に炭素及び水素からなり、任意に酸素、窒素、硫黄及びリン原子を含む油を意味すると解される。揮発性炭化水素油は、８〜１６の炭素原子を有する炭化水素油、例えば、分岐鎖Ｃ８−Ｃ１６アルカン、具体的には、イソドデカン（２,２,４,４,６-ペンタメチルヘプタンともいう）、イソデカン、イソヘキサデカン等の石油由来のＣ８−Ｃ１６イソアルカン（イソパラフィンともいう）、例えば、”Isopars” or “Permetyls”という商品名で市販されている油、分岐鎖Ｃ８−Ｃ１６エステル、イソヘキシルネオペンタノエート、及びそれらの混合物から選択することができる。他の揮発性炭化水素油、例えば、Shell社から”Shell Solt”の名称で市販されている油などの石油蒸留物を使用してもよい。揮発性溶媒は、８〜１６の炭素原子を有する揮発性炭化水素油及びそれらの混合物から選択できる。
【００６１】
代表的な揮発性油は、揮発性シリコーン、例えば、揮発性の直鎖状又は環状シリコーン油を含み、例えば、８センチストークス（８×１０６ｃｍ２／ｓ）以下の粘度を持ち、例えば、２〜７のＳｉ原子を持つものを含み、これらのシリコーンは、任意に、１〜１０の炭素原子を有するアルキル基又はアルコキシ基を含んでいてもよい。本発明で使用できる揮発性シリコーンとして、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、ドデカメチルペンタシロキサン、及びそれらの混合物を挙げることができる。
揮発性油又は揮発性溶媒は、本発明の組成物中に、組成物の全重量に対して０．１〜３０重量％、例えば０．１〜１５重量％の量で存在させることができる。
【００６２】
本発明で用いられる油性媒体は、不揮発性の炭化水素油及び／又はシリコーン及び／又はフッ素化油から選択される少なくとも１つの不揮発性油を含んでもよい。
不揮発性の炭化水素油は以下のものを含む：
（１）トリグリセリド等の植物由来の炭化水素油、例えば、Ｃ４からＣ２４で変化しうる鎖長を持ち、それが直鎖状又は分岐鎖状、飽和又は不飽和であり得る脂肪酸とグリセリンとのエステル；炭化水素油の例としては、小麦胚芽油、サンフラワー油、グレープシード油、ゴマ油、トウモロコシ油、アプリコット油、ヒマシ油、カリテ油、アボカド油、大豆油、スイートアーモンド油、パーム油、レープシード油、綿実油、ヘーゼルナッツ油、マカダミア油、ホホバ油、ルーサン(lucerne)油、ポピーシード油、パンプキンシード油、グールド油、ブラックカラント油、オオマツヨイグサ油、キビ油、オオムギ油、キノア油、ライムギ油、サフラワー油、キャンドルナッツ油、パッションフラワー油、ローズ−マスカット油、あるいは、カプリル酸／カプリン酸のトリグリセリド、例えば、Stearineries Dubois 社から市販のもの、又はDynamit Nobel社から”Miglyol” 810, 812 及び818 の名称で市販されているものが挙げられる。
【００６３】
（２）１０〜４０の炭素原子を有する合成エーテル。
（３）鉱物又は合成由来の直鎖状又は分岐鎖状の炭化水素、例えば、石油ジェリー、ポリデセン、水素添加ポリイソブテン、例えば、パーリーム、スクアラン、及びそれらの混合物。
（４）一般式：Ｒ１ＣＯＯＲ２で表される合成エステル（式中、Ｒ１は、１〜４０の炭素原子を有する直鎖状又は分岐鎖状の脂肪酸残基であり、Ｒ２は、１〜４０の炭素原子を有する炭化水素鎖、例えば分岐鎖状の炭化水素鎖であり、Ｒ１とＲ２の炭素数の合計は１０以下である）；例えば、パーセリン油、（ケトステアリルオクタノエート）、イソプロピルミリステート、イソプロピルパルミテート、Ｃ１２−Ｃ１５アルコールの安息香酸エステル、ヘキシルラウレート、ジイソプロピルアジペート、イソノニルイソノナノエート、２-エチルヘキシルパルミテート、イソステアリルイソステアレート、アルコール又はポリアルコールのオクタノエート、デカノエート及びリシノレート、例えばプロピレングリコールジオクタノエート；ヒドロキシル化エステル、例えばイソステアリルラクテート、ジイソステアリルマレート；及びペンタエリスリトールのエステル。
【００６４】
（５）１２〜２６の炭素原子を有する分岐状及び／又は不飽和の炭素鎖を持つ、室温で液体の脂肪アルコール、例えば、オクチルドデカノール、イソステアリルアルコール、オレイルアルコール、２-ヘキシルデカノール、２-ブチルオクタノール、２-ウンデシルペンタデカノール。
（６）オレイン酸、リノール酸、リノレン酸等の高級脂肪酸。
（７）上記の混合物。
【００６５】
本発明の組成物で使用できる不揮発性シリコーン油は、不揮発性のポリジメチルシロキサン(PDMS)、２〜２４の炭素原子を持つアルキル又はアルコキシ基がペンダント結合及び／又はシリコーン鎖に直接結合したポリジメチルシロキサン、フェニル化シリコーン、例えば、フェニルトリメチコーン、フェニルジメチコーン、フェニルトリメチルシロキシジフェニルシロキサン、ジフェニルジメチコーン、ジフェニルメチルジフェニルトリシロキサン、及び(２-フェニルエチル)トリメチルシロキシシリケートを含む。
本発明で使用しうるフッ素化油は、フルオロシリコーン油、例えば、欧州特許出願公開第847752号公報に記載されたものを含む。
【００６６】
不揮発性油は、本発明の組成物中に、組成物全重量の０．１〜３０重量％、例えば０．１〜１５重量％の量で存在しうる。
組成物が揮発性油と不揮発性油とを含有する場合、揮発性油と不揮発性油の量は、組成物全重量の４９重量％以下、例えば、２５重量％未満、さらには１５重量％未満とすることができる。
【００６７】
また、本発明の化粧品組成物は、他の蛍光材料を含有してもよい。好ましくは、蛍光材料は、メカノルミネッセント材料の発光帯に相当する励起帯を有する。この場合、メカノルミネッセント材料は、蛍光材料から二次的な発光を励起する。組成物をケラチン物質に適用し、機械的応力を印加すると、付加的な色及び優れた蛍光を得ることができる。
【００６８】
他の蛍光材料の例は、文献「Luminescent Materials, Encyclopedia of Chemical Technology, Kirk-Othmer”, vol. 14, p.546-569, 3rd edition, 1981, Wiley」に見出すことができる。好ましい材料は、化粧品媒体に不溶な蛍光材料である。
それは、アクリル又はメタクリル樹脂、ポリアミド、エポキシ樹脂、ポリエステル樹脂、アルキド樹脂、ポリイミド、メラニン／ホルムアルデヒド樹脂、尿素ホルムアルデヒド樹脂等のポリマー樹脂中に分散した蛍光染料を含む。ポリエステル及びエポキシ樹脂が好ましい。市販されている蛍光材料は、Dayglo社からDermaglo蛍光色素として入手可能である。
【００６９】
また、希土類又は遷移金属をドープした蛍光無機粉末も含まれる。市販されている材料は、Nemoto社からLuminova(登録商標) G-300 シリーズ (SrAl2O4:Eu,Dy)、 BG-300 シリーズ (Sr4Al14O25:Eu,Dy)、V-300 シリーズ (CaAl2O4:Eu,Dy)として入手可能である。
化粧品組成物中の他の蛍光材料は、０．１〜３０重量％、好ましくは０．５〜２０重量％で存在する。
【００７０】
本発明の化粧品組成物には、メカノルミネッセント材料、ポリマー及び他の蛍光材料以外に、他の成分、例えばワックス、界面活性剤、可塑剤、防腐剤、顔料、染料、ゲル化剤、真珠光沢剤、フィラー、ＵＶ吸収剤、保湿剤、キレート剤、香料、ビタミン及び活性成分を配合してもよい。
【００７１】
本発明の製品は、化粧品に典型的な形態、例えば、溶液、エマルジョン、ゲル、スティック、プレストパウダー又はルースパウダーの形態であってよい。
以下に非限定的な実施例を、発明を例証するために記載する。実施例中の全ての組成は重量％で表される。
【００７２】
（実施例１）
ネイルラッカー：
ニトロセルロース  20g
Ｎ-エチルスルホンアミド o,p トルエン  6g
トリブチルアセチルシトレート  6g
ヘクトライト   1g
TAIKO ML-1   10g
エポキシ/赤色22顔料 (Dermaglo DGS-21 from Dayglo) 10g
イソプロパノール  8g
酢酸エチル/酢酸ブチル   全体を100gとする量
上記の組成のネイルラッカーを爪に塗布して乾燥させた後、指で擦ると、全体的に赤色の爪に緑色が混じって見えた。
【００７３】
（実施例２）
マスカラ：
カルナウバワックス   20g
ステアリン酸    6g
トリエタノールアミン   2.5g
ヒドロキシエチルセルロース  3g
ウルトラマリンブルー   1g
ブルー1 Al レーキ   0.5
プロピレングリコール   2g
TAIKO ML-1    5g
水         全体を100gとする量
上記の組成のマスカラをまつげに塗布して乾燥させると、まつげがカールすることによって表面の皮膜に含まれるメカノルミネッセント材料に応力が印加され、発光が見られた。
【００７４】
（実施例３）
スキンケア漿液：
Avalure UR-405 (Noveon)   20g
キサンタンガム    0.3g
Sepigel  305 (SEPPIC)   1.2g
TAIKO ML-1    5g
水         全体を100gとする量
【００７５】
（実施例４）
Ｗ／Ｏリキッドファンデーション：
Abil EM 97 (Goldschmidt)  3g
シクロメチコーン   27g
Polysilicone-7  (3M社SA-70)  8g
酸化チタン    6g
酸化鉄     2g
TAIKO ML-1    8g
水     45g
硫酸マグネシウム   1g
上記の組成のファンデーションを顔に塗布したところ、日常生活における顔の表情の変化に応じて皮膚に応力がかかり、表情の変化による色の変化が見られた。